【事件の表示】
　特願２０１８−３６１６８「光学補償層付偏光板およびそれを用いた有機ＥＬパネル」拒絶査定不服審判事件〔平成３０年７月１２日出願公開，特開２０１８−１０９７７８〕について，次のとおり審決する。
【結　論】
　本件審判の請求は，成り立たない。
【理　由】
第１　事案の概要
　１　手続等の経緯
　特願２０１８−３６１６８号（以下「本件出願」という。）は，平成２７年８月３１日に出願された特願２０１５−１７１２４４号の一部を，平成３０年３月１日に新たな特許出願としたものであるところ，その手続等の経緯は，以下のとおりである。
平成３０年　６月　５日付け：拒絶理由通知書
平成３０年　８月　７日付け：意見書
平成３０年１０月　９日付け：拒絶査定（以下「原査定」という。）
平成３１年　１月１６日付け：審判請求書
　２　本願発明
　本件出願の請求項１に係る発明は，特許請求の範囲の請求項１に記載された事項によって特定されるとおりの，次のものである（以下「本願発明」という。）。
「　偏光子と光学異方性層と第１の光学補償層と第２の光学補償層とをこの順に備え，
　該光学異方性層が，ｎｘ≧ｎｙ＞ｎｚの屈折率特性を示し，Ｒｅ（５５０）が０ｎｍ〜２０ｎｍ，Ｒｔｈ（５５０）が１０ｎｍより大きく１００ｎｍ以下であり，
　該第１の光学補償層が，ｎｘ＞ｎｙ≧ｎｚの屈折率特性を示し，Ｒｅ（４５０）＜Ｒｅ（５５０）の関係を満たし，
　該第２の光学補償層が，ｎｚ＞ｎｘ≧ｎｙの屈折率特性を示し，
　該第１の光学補償層と該第２の光学補償層との積層体のＲｅ（５５０）が１２０ｎｍ〜１６０ｎｍ，Ｒｔｈ（５５０）が−５０ｎｍ〜８０ｎｍであり，
　該第１の光学補償層のＲｅ（５５０）が８０ｎｍ〜２００ｎｍであり，
　有機ＥＬパネルに用いられる，
　光学補償層付偏光板：
　ここで，Ｒｅ（４５０）およびＲｅ（５５０）は，それぞれ，２３℃における波長４５０ｎｍおよび５５０ｎｍの光で測定した面内位相差を表し，Ｒｔｈ（５５０）は，２３℃における波長５５０ｎｍの光で測定した厚み方向の位相差を表す。」
　３　原査定の拒絶の理由
　原査定の拒絶の理由は，概略，本願発明は，その出願前に頒布された刊行物である特開２０１４−１６７９２２号公報（以下「引用文献１」という。）に記載された発明に基づいて，その出願前に，その発明の属する技術の分野における通常の知識を有する者（以下「当業者」という。）が容易に発明をすることができたものであるから，特許法２９条２項の規定により特許を受けることができない，というものである。
第２　当合議体の判断
　１　引用文献１の記載及び引用発明
　(1) 引用文献１の記載
　本件出願の出願前に頒布された刊行物である引用文献１（特開２０１４−１６７９２２号公報）には，以下の記載がある。なお，下線は当合議体が付したものであり，引用発明の認定及び判断等に活用した箇所を示す。
　ア　「【特許請求の範囲】
【請求項１】
　偏光子と第１の位相差層と第２の位相差層とを備え，
　該第１の位相差層が，ｎｘ＞ｎｙ＝ｎｚの屈折率特性を示し，Ｒｅ（４５０）＜Ｒｅ（５５０）の関係を満たし，
　該第２の位相差層が，ｎｚ＞ｎｘ≧ｎｙの屈折率特性を示し，
　該偏光子の吸収軸と該第１の位相差層の遅相軸とのなす角度θが，３５°≦θ≦５５°の関係を満たし，
　該第１の位相差層と該第２の位相差層との積層体のＲｅ（５５０）が１２０ｎｍ〜１６０ｎｍで，Ｒｔｈ（５５０）が４０ｎｍ〜１００ｎｍであり，
　該第１の位相差層の吸水率が３％以下であり，
　有機ＥＬパネルに用いられる，
　偏光板：
　ここで，Ｒｅ（４５０）およびＲｅ（５５０）は，それぞれ，２３℃における波長４５０ｎｍおよび５５０ｎｍの光で測定した面内位相差を表し，Ｒｔｈ（５５０）は，２３℃における波長５５０ｎｍの光で測定した厚み方向の位相差を表す。
【請求項２】
　
前記偏光子と，前記第１の位相差層または前記第２の位相差層との間に光学異方性層を含まない，請求項１に記載の偏光板。
　イ　「【技術分野】
【０００１】
　本発明は，偏光板および有機ＥＬパネルに関する。
【背景技術】
【０００２】
　近年，薄型ディスプレイの普及と共に，有機ＥＬパネルを搭載したディスプレイが提案されている。有機ＥＬパネルは反射性の高い金属層を有するため，外光反射や背景の映り込み等の問題を生じやすい。そこで，円偏光板を視認側に設けることにより，これらの問題を防ぐことが知られている。…(省略)…フラットな波長分散特性を有する位相差フィルムを含む円偏光板を有機ＥＬパネルに用いた場合，優れた反射色相が得られないという問題がある。
【０００３】
　上記のような問題を解決するために，位相差値が測定光の波長に応じて大きくなるいわゆる逆分散の波長依存性（逆分散波長特性）を有する位相差フィルムを含む円偏光板が提案されている（例えば，特許文献１）。このような円偏光板を有機ＥＬパネルに用いた場合，正面方向における外光反射および反射色相は大きく改善され得る。しかし，パネルを斜め方向から見た場合に，正面方向の色相とは異なる色相が得られてしまい，この色相差が大きな問題となっている。また，経時的にパネルの表示特性が変化するという問題も確認されている。」
　ウ　「【発明が解決しようとする課題】
【０００５】
　本発明は上記従来の課題を解決するためになされたものであり，その主たる目的は，優れた視野角特性と表示特性の変化を抑制する偏光板を提供することにある。
…(省略)…
【発明の効果】
【０００７】
　本発明によれば，上記の光学特性および吸水率を満足する第１の位相差層と第２の位相差層とを用いることにより，視野角特性を向上させ，かつ，表示特性の変化を抑制することができる。」
　エ　「【発明を実施するための形態】
【０００９】
　以下，本発明の好ましい実施形態について説明するが，本発明はこれらの実施形態には限定されない。
【００１０】
（用語および記号の定義）
　本明細書における用語および記号の定義は下記の通りである。
（１）屈折率（ｎｘ，ｎｙ，ｎｚ）
　「ｎｘ」は面内の屈折率が最大になる方向（すなわち，遅相軸方向）の屈折率であり，「ｎｙ」は面内で遅相軸と直交する方向（すなわち，進相軸方向）の屈折率であり，「ｎｚ」は厚み方向の屈折率である。
（２）面内位相差（Ｒｅ）
　「Ｒｅ（５５０）」は，２３℃における波長５５０ｎｍの光で測定した面内位相差である。Ｒｅ（５５０）は，層（フィルム）の厚みをｄ（ｎｍ）としたとき，式：Ｒｅ＝（ｎｘ−ｎｙ）×ｄによって求められる。なお，「Ｒｅ（４５０）」は，２３℃における波長４５０ｎｍの光で測定した面内位相差である。
（３）厚み方向の位相差（Ｒｔｈ）
　「Ｒｔｈ（５５０）」は，２３℃における波長５５０ｎｍの光で測定した厚み方向の位相差である。Ｒｔｈ（５５０）は，層（フィルム）の厚みをｄ（ｎｍ）としたとき，式：Ｒｔｈ＝（ｎｘ−ｎｚ）×ｄによって求められる。なお，「Ｒｔｈ（４５０）」は，２３℃における波長４５０ｎｍの光で測定した厚み方向の位相差である。
（４）Ｎｚ係数
　Ｎｚ係数は，Ｎｚ＝Ｒｔｈ／Ｒｅによって求められる。
【００１１】
Ａ．偏光板
　本発明の偏光板は，偏光子と第１の位相差層と第２の位相差層とを備え，偏光子の片側に第１の位相差層および第２の位相差層が積層されている。好ましくは，偏光板は，偏光子と，第１の位相差層または第２の位相差層との間には光学異方性層（例えば，液晶層や位相差フィルム）を含まない。以下，具体例について説明する。
【００１２】
　図１（ａ）は，本発明の好ましい実施形態による偏光板の概略断面図である。本実施形態の偏光板１００は，偏光子１０と，偏光子１０の片側に配置された保護フィルム２０と，偏光子１０のもう片側に配置された第１の位相差層３０および第２の位相差層４０とを備える。
…(省略)…
【００１３】
　
図１（ｂ）は，本発明の別の好ましい実施形態による偏光板の概略断面図である。偏光板１００’は，偏光子１０と，偏光子１０の片側に配置された第１の保護フィルム２１と，偏光子１０のもう片側に配置された第１の位相差層３０および第２の位相差層４０と，偏光子１０と第１の位相差層３０との間に配置された第２の保護フィルム２２とを備える。
…(省略)…
【００１５】
Ａ−１．偏光子
　上記偏光子としては，任意の適切な偏光子が採用され得る。
…(省略)…
【００１８】
Ａ−２．第１の位相差層
　上記第１の位相差層は，上述のとおり，屈折率特性がｎｘ＞ｎｙ≧ｎｚの関係を示す。第１の位相差層の面内位相差Ｒｅ（５５０）は，好ましくは８０ｎｍ〜２００ｎｍ，より好ましくは１００ｎｍ〜１８０ｎｍ，さらに好ましくは１１０ｎｍ〜１７０ｎｍである。
【００１９】
　第１の位相差層は，いわゆる逆分散の波長依存性を示す。具体的には，その面内位相差は，Ｒｅ（４５０）＜Ｒｅ（５５０）の関係を満たす。このような関係を満たすことにより，優れた反射色相を達成することができる。Ｒｅ（４５０）／Ｒｅ（５５０）は，好ましくは０．８以上１未満であり，より好ましくは０．８以上０．９５以下である。
…(省略)…
【００５４】
Ａ−３．第２の位相差層
　上記第２の位相差層４０は，上述のとおり，屈折率特性がｎｚ＞ｎｘ≧ｎｙの関係を示す。第２の位相差層の厚み方向の位相差Ｒｔｈ（５５０）は，好ましくは−２６０ｎｍ〜−１０ｎｍ，より好ましくは−２３０ｎｍ〜−１５ｎｍ，さらに好ましくは−２１５ｎｍ〜−２０ｎｍである。
【００５５】
　１つの実施形態においては，第２の位相差層は，その屈折率がｎｘ＝ｎｙの関係を示す。
…(省略)…
【００５８】
Ａ−４．積層体
　上記第１の位相差層と第２の位相差層との積層体の面内位相差Ｒｅ（５５０）は，１２０ｎｍ〜１６０ｎｍであり，好ましくは１３０ｎｍ〜１５０ｎｍである。当該積層体の厚み方向の位相差Ｒｔｈ（５５０）は，４０ｎｍ〜１００ｎｍであり，好ましくは６０ｎｍ〜８０ｎｍである。積層体の光学特性をこのように設定することにより，視野角特性を向上させ，表示特性の変化を抑制することができる。なお，積層体は，第１の位相差層と第２の位相差層とを，任意の適切な粘着剤層または接着剤層を介して積層することにより得られる。
【００５９】
Ａ−５．保護フィルム
　上記保護フィルムは，偏光子の保護層として使用できる任意の適切なフィルムで形成される。当該フィルムの主成分となる材料の具体例としては，トリアセチルセルロース（ＴＡＣ）等のセルロース系樹脂や，ポリエステル系，ポリビニルアルコール系，ポリカーボネート系，ポリアミド系，ポリイミド系，ポリエーテルスルホン系，ポリスルホン系，ポリスチレン系，ポリノルボルネン系，ポリオレフィン系，（メタ）アクリル系，アセテート系等の透明樹脂等が挙げられる。
…(省略)…
【００６９】
　
偏光子１０と第１の位相差層３０との間に配置される第２の保護フィルム２２は，上述のとおり，光学的に等方性であることが好ましい。本明細書において「光学的に等方性である」とは，面内位相差Ｒｅ（５５０）が０ｎｍ〜１０ｎｍであり，厚み方向の位相差Ｒｔｈ（５５０）が−１０ｎｍ〜＋１０ｎｍであることをいう。
上記光学異方性層は，例えば，面内位相差Ｒｅ（５５０）が１０ｎｍを超え，および／または，厚み方向の位相差Ｒｔｈ（５５０）が−１０ｎｍ未満もしくは１０ｎｍを超える層をいう。
…(省略)…
【００７５】
Ｃ．有機ＥＬパネル
　本発明の有機ＥＬパネルは，その視認側に上記偏光板を備える。偏光板は，各位相差層が有機ＥＬパネル側となるように（偏光子が視認側となるように）積層されている。」
　オ　「【実施例】
【００７６】
…(省略)…
【００７８】
［実施例１］
（ポリカーボネート樹脂フィルムの作製）
　イソソルビド（ＩＳＢ）３７．５質量部，９，９−［４−（２−ヒドロキシエトキシ）フェニル］フルオレン（ＢＨＥＰＦ）９１．５質量部，平均分子量４００のポリエチレングリコール（ＰＥＧ）８．４質量部，ジフェニルカーボネート（ＤＰＣ）１０５．７質量部，および，触媒として炭酸セシウム（０．２質量％水溶液）０．５９４質量部をそれぞれ反応容器に投入し，窒素雰囲気下にて，反応の第１段目の工程として，反応容器の熱媒温度を１５０℃にし，必要に応じて攪拌しながら，原料を溶解させた（約１５分）。
…(省略)…
【００８１】
（第１の位相差層の作製）
　得られた
ポリカーボネート樹脂フィルムを
倍率２倍で縦延伸を行い，位相差フィルムを得
　
得られた位相差フィルムのＲｅ（５５０）は１４１ｎｍ，Ｒｔｈ（５５０）は１４１ｎｍであり（ｎｘ：１．５９６９，ｎｙ：１．５９４２，ｎｚ：１．５９４２），ｎｘ＞ｎｙ＝ｎｚの屈折率特性を示し
また，得られた位相差フィルムのＲｅ（４５０）／Ｒｅ（５５０）は０．８９であ
【００８２】
（第２の位相差層の作製）
　下記化学式（Ｉ）（式中の数字６５および３５はモノマーユニットのモル％を示し，便宜的にブロックポリマー体で表している：重量平均分子量５０００）で示される側鎖型液晶ポリマー２０重量部，ネマチック液晶相を示す重合性液晶（ＢＡＳＦ社製：商品名ＰａｌｉｏｃｏｌｏｒＬＣ２４２）８０重量部および光重合開始剤（チバスペシャリティーケミカルズ社製：商品名イルガキュア９０７）５重量部をシクロペンタノン２００重量部に溶解して液晶塗工液を調製した。そして，基材フィルム（ノルボルネン系樹脂フィルム：日本ゼオン（株）製，商品名「ゼオネックス」）に当該塗工液をバーコーターにより塗工した後，８０℃で４分間加熱乾燥することによって液晶を配向させた。この液晶層に紫外線を照射し，液晶層を硬化させることにより，
基材上に第２の位相差層となる液晶固化層（厚み：０．５８μｍ）を形成し
この層のＲｅ（５５０）は０ｎｍ，Ｒｔｈ（５５０）は−７１ｎｍであり（ｎｘ：１．５３２６，ｎｙ：１．５３２６，ｎｚ：１．６５５０），ｎｚ＞ｎｘ＝ｎｙの屈折率特性を示し
【００８３】
【化１３】
【００８４】
（積層体の作製）
　上記位相差フィルム（第１の位相差層）に，アクリル系粘着剤を介して上記液晶固化層（第２の位相差層）を貼り合わせた後，上記基材フィルムを除去して，位相差フィルムに液晶固化層が転写された積層体を得た。
　得られた積層体のＲｅ（５５０）は１４１ｎｍであり，Ｒｔｈ（５５０）は７０ｎｍであった。
【００８５】
（偏光子の作製）
　ポリビニルアルコールフィルムを，ヨウ素を含む水溶液中で染色した後，ホウ酸を含む水溶液中で速比の異なるロール間にて６倍に一軸延伸して偏光子を得た。
【００８６】
（偏光板の作製）
　上記
偏光子の片側に，ポリビニルアルコール系接着剤を介してトリアセチルセルロースフィルム
を貼り合わせ
　
偏光子のもう片側に，ポリビニルアルコール系接着剤を介して
位相差フィルムを
，位相差フィルムの遅相軸が偏光子の吸収軸に対して反時計回りに４５°となるように貼り合わせ
次いで，位相差フィルム側に，アクリル系粘着剤を介して
液晶固化層を貼り合わせた後，
基材フィルムを除去して偏光板
得た
【００８７】
（有機ＥＬパネルの作製）
　得られた偏光板の液晶固化層（第２の位相差層）側にアクリル系粘着剤で粘着剤層を形成し，寸法５０ｍｍ×５０ｍｍに切り出した。
　有機ＥＬディスプレイ（ＬＧ社製，製品名「１５ＥＬ９５００」）から有機ＥＬパネルを取り出し，この有機ＥＬパネルに貼り付けられている偏光フィルムを剥がし取り，かわりに，切り出した偏光板を貼り合わせて有機ＥＬパネルを得た。
…(省略)…
【００８８】
［実施例２］
　
以下の位相差フィルム（第１の位相差層）および液晶固化層（第２の位相差層）を用いたこと以外は，実施例１と同様
　この有機ＥＬパネルの反射色相の測定結果を表１に示す。
【００８９】
（第１の位相差層の作製）
　延伸倍率を
１．８５倍
　
得られた位相差フィルムのＲｅ（５５０）は１２０ｎｍ，Ｒｔｈ（５５０）は１２０ｎｍであり（ｎｘ：１．５９６７，ｎｙ：１．５９４４，ｎｚ：１．５９４４），ｎｘ＞ｎｙ＝ｎｚの屈折率特性を示し
また，得られた位相差フィルムのＲｅ（４５０）／Ｒｅ（５５０）は０．８９であ
【００９０】
（第２の位相差層の作製）
　厚み：
０．６６μｍ
　得られた
液晶固化層のＲｅ（５５０）は０ｎｍ，Ｒｔｈ（５５０）は−８０ｎｍであり（ｎｘ：１．５３３９，ｎｙ：１．５３３９，ｎｚ：１．６５５１），ｎｚ＞ｎｘ＝ｎｙの屈折率特性を示し
【００９１】
（積層体の作製）
　上記の位相差フィルムと液晶固化層とを用いたこと以外は，実施例１と同様にして積層体を得た。
　得られた
積層体のＲｅ（５５０）は１２０ｎｍであり，Ｒｔｈ（５５０）は４０ｎｍであった。
…(省略)…
【０２３９】
【表１】
…(省略)…
【０２４１】
　各実施例においては，いずれも，視野角特性が０．０７を下回り良好であり，正面および斜め方向のいずれの色相変化Δｘｙも０．０７を下回り良好であった。第１の位相差層の吸水率，あるいは，第１の位相差層と第２の位相差層との積層体のＲｅ（５５０）またはＲｔｈ（５５０）が，本発明の範囲から外れる比較例においては，視野角特性，正面色相の変化Δｘｙおよび斜め色相の変化Δｘｙのうち少なくとも１つが不十分なものとなった。
【産業上の利用可能性】
【０２４２】
　本発明の偏光板は，有機ＥＬデバイスに好適に用いられる。」
　カ　図１
「
」
　(2) 引用発明
　引用文献１の【００７８】〜【００８６】には，「実施例１」の「偏光板」が記載されている。また，【００８７】では，この偏光板を用いて，有機ＥＬパネルが作製されている。そして，引用文献１の【００８８】では，「以下の位相差フィルム（第１の位相差層）および液晶固化層（第２の位相差層）を用いたこと以外は，実施例１と同様」として，「実施例２」の有機ＥＬパネルが作製されている。ここで，「以下の位相差フィルム」及び「液晶固化層」は，それぞれ，【００８９】及び【００９０】に記載のとおりのものである。また，屈折率等の定義は，【００１０】に記載のとおりである。
　そうしてみると，引用文献１には，「実施例２」の「有機ＥＬパネルに用いられる偏光板」として，次の発明が記載されている（以下「引用発明」という。）。
「　ポリカーボネート樹脂フィルムを倍率１．８５倍で縦延伸を行い，位相差フィルムを得，ここで，以下の定義にしたがい測定された位相差フィルムのＲｅ（５５０）は１２０ｎｍ，Ｒｔｈ（５５０）は１２０ｎｍであり（ｎｘ：１．５９６７，ｎｙ：１．５９４４，ｎｚ：１．５９４４），ｎｘ＞ｎｙ＝ｎｚの屈折率特性を示し，また，得られた位相差フィルムのＲｅ（４５０）／Ｒｅ（５５０）は０．８９であり，
　基材上に第２の位相差層となる液晶固化層（厚み：０．６６μｍ）を形成し，ここで，以下の定義にしたがい測定された液晶固化層のＲｅ（５５０）は０ｎｍ，Ｒｔｈ（５５０）は−８０ｎｍであり（ｎｘ：１．５３３９，ｎｙ：１．５３３９，ｎｚ：１．６５５１），ｎｚ＞ｎｘ＝ｎｙの屈折率特性を示し，
　偏光子の片側に，ポリビニルアルコール系接着剤を介してトリアセチルセルロースフィルムを貼り合わせ，偏光子のもう片側に，ポリビニルアルコール系接着剤を介して位相差フィルムを，位相差フィルムの遅相軸が偏光子の吸収軸に対して反時計回りに４５°となるように貼り合わせ，次いで，位相差フィルム側に，アクリル系粘着剤を介して液晶固化層を貼り合わせた後，基材フィルムを除去して得た，
　有機ＥＬパネルに用いられる偏光板。
（１）屈折率（ｎｘ，ｎｙ，ｎｚ）の定義
　「ｎｘ」は面内の屈折率が最大になる方向（すなわち，遅相軸方向）の屈折率であり，「ｎｙ」は面内で遅相軸と直交する方向（すなわち，進相軸方向）の屈折率であり，「ｎｚ」は厚み方向の屈折率である。
（２）面内位相差（Ｒｅ）の定義
　「Ｒｅ（５５０）」は，２３℃における波長５５０ｎｍの光で測定した面内位相差である。Ｒｅ（５５０）は，層（フィルム）の厚みをｄ（ｎｍ）としたとき，式：Ｒｅ＝（ｎｘ−ｎｙ）×ｄによって求められる。なお，「Ｒｅ（４５０）」は，２３℃における波長４５０ｎｍの光で測定した面内位相差である。
（３）厚み方向の位相差（Ｒｔｈ）の定義
　「Ｒｔｈ（５５０）」は，２３℃における波長５５０ｎｍの光で測定した厚み方向の位相差である。Ｒｔｈ（５５０）は，層（フィルム）の厚みをｄ（ｎｍ）としたとき，式：Ｒｔｈ＝（ｎｘ−ｎｚ）×ｄによって求められる。なお，「Ｒｔｈ（４５０）」は，２３℃における波長４５０ｎｍの光で測定した厚み方向の位相差である。」
　２　対比及び判断
　(1) 対比
　本願発明と引用発明を対比すると，以下のとおりである。
　ア　光学補償層付偏光板
　引用発明の「偏光板」は，「偏光子の片側に，ポリビニルアルコール系接着剤を介してトリアセチルセルロースフィルムを貼り合わせ，偏光子のもう片側に，ポリビニルアルコール系接着剤を介して位相差フィルムを，位相差フィルムの遅相軸が偏光子の吸収軸に対して反時計回りに４５°となるように貼り合わせ，次いで，位相差フィルム側に，アクリル系粘着剤を介して液晶固化層を貼り合わせた後，基材フィルムを除去して得た」ものである。
　ここで，引用発明の「偏光子」は，その文言が意味するとおりの光学部材であり，この点は，本願発明の「偏光子」においても同じである。また，上記の積層関係からみて，引用発明の「位相差フィルム」及び「液晶固化層」は，いずれも，偏光子を透過した光に対し「光学」上の作用を及ぼす「層」，すなわち「光学」「層」ということができる。加えて，これらは，「第１」，「第２」という序数詞を付して称することができる。さらに，上記の製造工程からみて，引用発明の「偏光板」は，「偏光子」と，「位相差フィルム」と，「液晶固化層」とをこの順に備えたものといえる。そして，引用発明の「偏光板」は，「光学」「層」といえる「位相差フィルム」及び「液晶固化層」が「付」いたものであるから，「光学」「層」「付」「偏光板」といえる。
　そうしてみると，引用発明の「偏光子」は，本願発明の「偏光子」に相当する。また，引用発明の「位相差フィルム」，「液晶固化層」及び「偏光板」と，本願発明の「第１の光学補償層」，「第２の光学補償層」及び「光学補償層付偏光板」は，それぞれ，「第１の光学」「層」，「第２の光学」「層」及び「光学」「層付偏光板」の点で共通する。また，引用発明の「偏光板」と本願発明の「光学補償層付偏光板」は，「偏光子と」「第１の光学」「層と第２の光学」「層とをこの順に備え」という構成の点で共通する。
　イ　測定条件
　引用発明の「Ｒｅ（４５０）」及び「Ｒｅ（５５０）」，並びに，「Ｒｔｈ（５５０）」の定義は，以下のとおりである。
「（２）面内位相差（Ｒｅ）の定義
　「Ｒｅ（５５０）」は，２３℃における波長５５０ｎｍの光で測定した面内位相差である。Ｒｅ（５５０）は，層（フィルム）の厚みをｄ（ｎｍ）としたとき，式：Ｒｅ＝（ｎｘ−ｎｙ）×ｄによって求められる。なお，「Ｒｅ（４５０）」は，２３℃における波長４５０ｎｍの光で測定した面内位相差である。
（３）厚み方向の位相差（Ｒｔｈ）の定義
　「Ｒｔｈ（５５０）」は，２３℃における波長５５０ｎｍの光で測定した厚み方向の位相差である。Ｒｔｈ（５５０）は，層（フィルム）の厚みをｄ（ｎｍ）としたとき，式：Ｒｔｈ＝（ｎｘ−ｎｚ）×ｄによって求められる。なお，「Ｒｔｈ（４５０）」は，２３℃における波長４５０ｎｍの光で測定した厚み方向の位相差である。」
　これに対して，本願発明の「Ｒｅ（４５０）」及び「Ｒｅ（５５０）」，並びに，「Ｒｔｈ（５５０）」の定義は，次のとおりである。
「Ｒｅ（４５０）およびＲｅ（５５０）は，それぞれ，２３℃における波長４５０ｎｍおよび５５０ｎｍの光で測定した面内位相差を表し，Ｒｔｈ（５５０）は，２３℃における波長５５０ｎｍの光で測定した厚み方向の位相差を表す。」
　そうしてみると，引用発明の「Ｒｅ（４５０）」及び「Ｒｅ（５５０）」並びに「Ｒｔｈ（５５０）」と，本願発明の「Ｒｅ（４５０）」及び「Ｒｅ（５５０）」並びに「Ｒｔｈ（５５０）」は，同一の物理量である。
　ウ　第１の光学補償層
　引用発明の「位相差フィルム」は，「ｎｘ＞ｎｙ＝ｎｚの屈折率特性を示し」，「Ｒｅ（４５０）／Ｒｅ（５５０）は０．８９」，「Ｒｅ（５５０）は１２０ｎｍ」である。
　上記の光学特性からみて，引用発明の「位相差フィルム」は，本願発明の「第１の光学補償層」における，「ｎｘ＞ｎｙ≧ｎｚの屈折率特性を示し，Ｒｅ（４５０）＜Ｒｅ（５５０）の関係を満たし」及び「Ｒｅ（５５０）が８０ｎｍ〜２００ｎｍであり」という要件を満たす。
　エ　第２の光学補償層
　引用発明の「液晶固化層」は，「ｎｚ＞ｎｘ＝ｎｙの屈折率特性を示し」という構成を具備する。
　上記の光学特性からみて，引用発明の「液晶固化層」は，本願発明の「第２の光学補償層」における，「ｎｚ＞ｎｘ≧ｎｙの屈折率特性を示し」という要件を満たす。
　オ　積層体のＲｅ（５５０）及びＲｔｈ（５５０）
　引用発明の「位相差フィルムのＲｅ（５５０）は１２０ｎｍ，Ｒｔｈ（５５０）は１２０ｎｍであり」，「液晶固化層のＲｅ（５５０）は０ｎｍ，Ｒｔｈ（５５０）は−８０ｎｍであ」る。また，上記アで述べた積層関係からみて，引用発明の「位相差フィルム」及び「液晶固化層」を併せたものは，「積層体」ということができる。
　ここで，上記「積層体」のＲｅ（５５０）及びＲｔｈ（５５０）について検討すると，まず，「液晶固化層のＲｅ（５５０）は０ｎｍ」であるから，「積層体」のＲｅ（５５０）は，「位相差フィルム」のＲｅ（５５０）と同じ１２０ｎｍとなる。また，Ｒｔｈ（５５０）は，「位相差フィルム」及び「液晶固化層」のＲｔｈ（５５０）を加算して，１２０ｎｍ＋（−８０）ｎｍ＝４０ｎｍと計算される。
（当合議体注：引用文献１の【００９１】の記載からも確認できる事項である。）
　そうしてみると，引用発明の「位相差フィルム」及び「液晶固化層」を併せたものは，本願発明の「積層体」に相当するとともに，「該第１の光学補償層と該第２の光学補償層との積層体のＲｅ（５５０）が１２０ｎｍ〜１６０ｎｍ，Ｒｔｈ（５５０）が−５０ｎｍ〜８０ｎｍであり」という要件を満たす。
　カ　有機ＥＬパネル
　引用発明の「偏光板」は，「有機ＥＬパネルに用いられる」ものであるから，「有機ＥＬパネルに用いられる」のに適した物といえる。
　そうしてみると，引用発明の「偏光板」は，本願発明の「光学補償層付偏光板」における，「有機ＥＬパネルに用いられる」という要件を満たす。
　(2) 一致点及び相違点
　ア　一致点
　本願発明と引用発明は，次の構成で一致する。
「　偏光子と第１の光学層と第２の光学層とをこの順に備え，
　該第１の光学層が，ｎｘ＞ｎｙ≧ｎｚの屈折率特性を示し，Ｒｅ（４５０）＜Ｒｅ（５５０）の関係を満たし，
　該第２の光学層が，ｎｚ＞ｎｘ≧ｎｙの屈折率特性を示し，
　該第１の光学層と該第２の光学層との積層体のＲｅ（５５０）が１２０ｎｍ〜１６０ｎｍ，Ｒｔｈ（５５０）が−５０ｎｍ〜８０ｎｍであり，
　該第１の光学層のＲｅ（５５０）が８０ｎｍ〜２００ｎｍであり，
　有機ＥＬパネルに用いられる，
　光学層付偏光板：
　ここで，Ｒｅ（４５０）およびＲｅ（５５０）は，それぞれ，２３℃における波長４５０ｎｍおよび５５０ｎｍの光で測定した面内位相差を表し，Ｒｔｈ（５５０）は，２３℃における波長５５０ｎｍの光で測定した厚み方向の位相差を表す。」
　イ　相違点
　本願発明と引用発明は，次の点で相違する。
（相違点）
　一致点とした「光学層付偏光板」が，本願発明は，光学「補償」層付偏光板であり，また，偏光子と「光学異方性層と」第１の光学「補償」層と第２の光学「補償」層とをこの順に備え，「該光学異方性層が，ｎｘ≧ｎｙ＞ｎｚの屈折率特性を示し，Ｒｅ（５５０）が０ｎｍ〜２０ｎｍ，Ｒｔｈ（５５０）が１０ｎｍより大きく１００ｎｍ以下であり」という構成を具備するのに対して，引用発明は，「光学異方性層」を具備せず，また，「偏光板」，「位相差フィルム」及び「液晶固化層」は，光学「補償」層付偏光板，第１の光学「補償」層及び第２の光学「補償」層と称されるものではない点。
　(3) 判断
　本願発明の「光学異方性層」，「第１の光学補償層」及び「第２の光学補償層」の技術的意義に関して，本件出願の明細書の【００２１】及び【００４７】には，それぞれ，「光学異方性層のＲｅ（５５０）は０ｎｍ〜２０ｎｍであり，Ｒｔｈ（５５０）は５ｎｍ〜１００ｎｍであり。（当合議体注「であり。」は，「である。」又は「であり，」の誤記である。）面内位相差および厚み方向位相差がこのような範囲であれば，第１の光学補償層および第２の光学補償層の積層体について後述するような光学特性の最適化を行うことにより，得られる光学補償層付円偏光板の優れた反射防止特性を維持することができる。」及び「上記第１の光学補償層と第２の光学補償層との積層体の面内位相差Ｒｅ（５５０）は，１２０ｎｍ〜１６０ｎｍであり，好ましくは１３０ｎｍ〜１５０ｎｍである。当該積層体の厚み方向の位相差Ｒｔｈ（５５０）は，−４０ｎｍ〜８０ｎｍであり，好ましくは−２０ｎｍ〜５０ｎｍである。積層体の光学特性をこのように設定することにより，上記のような光学異方性層を用いることによる光学補償層付偏光板の反射防止特性に対する悪影響を回避することができる。」と記載されている。
　これら記載によると，本願発明の「光学異方性層」は，「光学補償層付偏光板の反射防止特性に対する悪影響」を及ぼすものであり，また，本願発明の「第１の光学補償層」及び「第２の光学補償層」は，「光学異方性層」による「悪影響」を「補償」するものと理解される。
　しかしながら，仮に「光学異方性層」が「光学補償層付偏光板の反射防止特性に対する悪影響」を及ぼすものならば，これを用いなければ良い。また，「光学異方性層」を用いなければ，これを補償する「第１の光学補償層」及び「第２の光学補償層」も用いる必要がない。しかしながら，このような理解は，本願発明の，「偏光子と光学異方性層と第１の光学補償層と第２の光学補償層とをこの順に備え」た「光学補償層付偏光板」の技術的意義を減殺するものであり，不適切なものと考えられる。
　そこで，改めて，本願発明の「光学補償層付偏光板」，「光学異方性層」，「第１の光学補償層」及び「第２の光学補償層」の技術的意義について検討すると，上記【００２１】に記載されたとおり，本願発明の「光学補償層付偏光板」とは，有機ＥＬパネルにおける外光反射の防止のために用いられる「円偏光板」のことと理解される。また，偏光板に関する技術常識を考慮すると，本件出願の明細書の【０００６】に「偏光子の内側保護フィルムとしても機能し得る」と記載された本願発明の「光学異方性層」は，まさしく「偏光子の内側保護フィルム」である。そして，有機ＥＬパネルにおける外光反射の防止のために用いられる「円偏光板」に関する技術常識を考慮すると，本願発明の「第１の光学補償層」及び「第２の光学補償層」は，それぞれ，「λ／４板」，「反射色相を改善するための層」，すなわち，引用発明でいう「位相差フィルム」及び「液晶固化層」のことに外ならない。
（当合議体注：本願発明の「第１の光学補償層」及び「第２の光学補償層」に求められる「補償」の程度は，「Ｒｅ（５５０）が０ｎｍ〜２０ｎｍ，Ｒｔｈ（５５０）が１０ｎｍより大きく１００ｎｍ以下」という「光学異方性層」に対し，「Ｒｅ（５５０）が１２０ｎｍ〜１６０ｎｍ，Ｒｔｈ（５５０）が−５０ｎｍ〜８０ｎｍ」というのものであり，「補償」する方向ではあるとしても，その許容範囲は非常に大きいから，「補償」の技術的意義（程度）を含めて検討したとしても，引用発明のものと，物として相違しない。）
　ここで，引用発明の「偏光板」は，「偏光子」と「位相差フィルム」の間に，「保護フィルム」を具備しないもの（図１（ａ）の態様のもの）であるが，引用文献１の【００１３】には，「偏光子」と「位相差フィルム」の間に，「保護フィルム」を具備するもの（図１（ｂ）の態様のもの）も開示されている。また，「偏光子」の「保護フィルム」としては，引用発明においても用いられている「トリアセチルセルロースフィルム」が一般的であり，かつ，「ｎｘ≧ｎｙ＞ｎｚの屈折率特性を示し，Ｒｅ（５５０）が０ｎｍ〜２０ｎｍ，Ｒｔｈ（５５０）が１０ｎｍより大きく１００ｎｍ以下であり」の要件を満たすものも周知である（例えば，特開２０１４−２０９２１９号公報（以下「周知例１」という。）の【０１０８】，国際公開第２０１３／１３７４６４号（以下「周知例２」という。）の[0136]の[表１]の実施例３の透明支持体層，特開２００４−１２６３５５号公報（以下「周知例３」等。）の【０１０３】を参照。なお，これら周知例には，「ｎｘ≧ｎｙ＞ｎｚの屈折率特性」を満たすことの明記がないが，Ｒｅ及びＲｔｈから計算すると，「ｎｘ≧ｎｙ＞ｎｚの屈折率特性」を満たす。）。
　ところで，引用発明において，「偏光子」と「位相差フィルム」との間に（第２の）保護フィルムを設ける場合には，「光学的に等方性であることが好ましい。」，すなわち，「面内位相差Ｒｅ（５５０）が０ｎｍ〜１０ｎｍであり，厚み方向の位相差Ｒｔｈ（５５０）が−１０ｎｍ〜＋１０ｎｍであること」が好ましいことが，引用文献１の【００６９】に記載されている。また，この記載に基づいて選択された（第２の）保護フィルムは，本願発明の「Ｒｔｈ（５５０）が１０ｎｍより大きく１００ｎｍ以下であり」という要件を満たさなくなる（Ｒｔｈ（５５０）の値が，１０ｎｍで接してはいるが，重複はしていない。）。
　しかしながら，引用文献１の【請求項１】及び【請求項２】の記載からも明らかなとおり，引用文献１は，「偏光子」と「位相差フィルム」（第１の位相差層）の間に，光学異方性層（【００６９】でいう，厚み方向の位相差Ｒｔｈ（５５０）が１０ｎｍを超える層）を含むことを排除していない。
（当合議体注：引用文献１の【０２３９】の【表１】に記載のとおり，引用発明（実施例２）の積層体のＲｅ及びＲｔｈは，「１２０」及び「４０」という程度のものであるから，例えば，Ｒｔｈが２０ｎｍ程度のトリアセチルセルロースフィルムを採用しても，大きな問題は生じないと考えられる。）
　以上のとおりであるから，周知技術を心得た当業者が，引用発明において，相違点に係る本願発明の構成を採用することは，引用文献１の記載が示唆する範囲内の事項にすぎない。
　(4) 発明の効果について
　本願発明の効果に関して，本件出願の明細書の【０００６】には，「光学補償層付偏光板において，偏光子の内側保護フィルムとしても機能し得る光学異方性層を設け，かつ，それぞれ所定の屈折率特性を有する第１の光学補償層および第２の光学補償層の積層体の面内位相差および厚み方向位相差を所定の範囲で最適化することにより，優れた反射色相および視野角特性を実現し，かつ，優れた機械的強度を有する光学補償層付偏光板を得ることができる。」と記載されている。
　ここで，引用発明の「位相差フィルム」及び「液晶固化層」は，いずれも，偏光子の内側保護フィルムの光学異方性を補償するように設計されたものではなく，設計方法の観点からみると，引用発明は，本願発明の効果を奏さないもののようにも理解される。
　しかしながら，本願発明は，設計方法の発明ではなく物の発明であり，また，本願発明の「第１の光学補償層」及び「第２の光学補償層」における「補償」の許容範囲は，「Ｒｅ（５５０）が０ｎｍ〜２０ｎｍ，Ｒｔｈ（５５０）が１０ｎｍより大きく１００ｎｍ以下」という「光学異方性層」に対し，「Ｒｅ（５５０）が１２０ｎｍ〜１６０ｎｍ，Ｒｔｈ（５５０）が−５０ｎｍ〜８０ｎｍ」という程度のものにすぎない（本願発明は，全体のＲｅ（５５０）及びＲｔｈ（５５０）の範囲や，Ｎｚ係数の範囲を特定するものではない。）。
　加えて，本願発明は，本件出願の特許請求の範囲の【請求項３】に規定されるような，機械的強度に関する発明特定事項を具備しない。
　以上勘案すると，本願発明の効果は，顕著なものではない。
　(5) 請求人の主張について
　請求人は，審判請求書において，技術思想の相違を主張するが，前記(3)及び(4)で述べたとおりである。
　(6) 小括
　本願発明は，引用文献１に記載された発明及び周知技術に基づいて，本件出願前の当業者が容易に発明をすることができたものである。
第３　むすび
　以上のとおりであるから，本願発明は，特許法２９条２項の規定により特許を受けることができない。
　したがって，他の請求項に係る発明について検討するまでもなく，本件出願は拒絶すべきものである。
　よって，結論のとおり審決する。